(57)【要約】【課題】被成形工具（１０）に対してレーザ光によりドレッシングおよびツルーイングを確実に行うことができるレーザ成形装置を提供することを目的とする。【解決手段】ツルーイング用の第一レーザ光（２１）およびドレッシング用の第二レーザ光（３１）は、被成形工具（１０）の表面の接面に対して角度を有する方向から照射される。第一レーザ光（２１）による集光点（２３）のエネルギー密度は、第二レーザ光（３１）による集光点（３３）のエネルギー密度より大きく設定される。第一レーザ光（２１）のレイリー範囲に含まれる被成形工具（１０）の表面からの深さ（ｔ１）は、第二レーザ光（３１）のレイリー範囲に含まれる被成形工具（１０）の表面からの深さ（ｔ２）より浅く設定される。【選択図】図１Ａ
2015098041.tif 000002
【特許請求の範囲】
【請求項１】
砥粒と前記砥粒を結合する結合剤とを備える被成形工具に対して、レーザ光によりツルーイングおよびドレッシングを行うレーザ成形装置であって、
前記砥粒のレーザ加工閾値は、前記結合剤のレーザ加工閾値より大きく、
前記レーザ成形装置は、前記砥粒および前記結合剤をアブレーション加工可能なツルーイング用の第一レーザ光と、前記結合剤をアブレーション加工可能であって前記砥粒を加工不能なドレッシング用の第二レーザ光とを照射し、
前記第一レーザ光および前記第二レーザ光は、前記被成形工具の表面の接面に対して角度を有する方向から照射され、
前記第一レーザ光による集光点のエネルギー密度は、前記第二レーザ光による集光点のエネルギー密度より大きく設定され、
前記第一レーザ光のレイリー範囲に含まれる前記被成形工具の表面からの深さは、前記第二レーザ光のレイリー範囲に含まれる前記被成形工具の表面からの深さより浅く設定される、
レーザ成形装置。
【請求項２】
前記第一レーザ光のレイリー範囲の長さが前記第二レーザ光のレイリー範囲の長さより短く設定されることにより、前記第一レーザ光のレイリー範囲に含まれる前記被成形工具の表面からの深さが、前記第二レーザ光のレイリー範囲に含まれる前記被成形工具の表面からの深さより浅く設定される、請求項１のレーザ成形装置。
【請求項３】
前記第一レーザ光の集光点および前記第二レーザ光の集光点は、前記被成形工具の表面に位置するように設定される、請求項２のレーザ成形装置。
【請求項４】
前記第一レーザ光および前記第二レーザ光は、前記被成形工具の表面の法線方向から照射される、請求項２または３の何れか一項のレーザ成形装置。
【請求項５】
前記被成形工具は、前記第一レーザ光および前記第二レーザ光を透過する、請求項１〜４の何れか一項のレーザ成形装置。
【請求項６】
前記レーザ成形装置は、
１つの光源と、
前記光源から出力されたレーザ光を分岐して、前記第一レーザ光と前記第二レーザ光とが干渉しないように前記第一レーザ光および前記第二レーザ光を前記被成形工具に対して同時に照射するレーザ光分岐装置と、
を備える、
請求項１〜５の何れか一項のレーザ成形装置。
【発明の詳細な説明】
【技術分野】
【０００１】
本発明は、砥粒と結合剤とを備える被成形工具に対して、レーザ光によりツルーイングおよびドレッシングを行うレーザ成形装置に関するものである。
【背景技術】
【０００２】
特許文献１には、レーザ光により、砥石の表面のツルーイング（成形）およびドレッシング（目立て）を行うことが記載されている。特許文献１には、ツルーイングおよびドレッシング共に砥石の接線方向からレーザ光を照射する方法（図３）、ツルーイングにおいて砥石の接線方向から、ドレッシングにおいて砥石の法線方向からレーザ光を照射する方法（図４）、ツルーイングおよびドレッシング共に砥石の法線方向からレーザ光を照射する方法（図５）が記載されている。また、特許文献２〜５にも、レーザ光により、ツルーイングおよびドレッシングを行うことが記載されている。
【先行技術文献】
【特許文献】
【０００３】
【特許文献１】特開２００４−２７６１４４号公報
【特許文献２】特開平１０−２０２５３０号公報
【特許文献３】特開２００５−５２９４２号公報
【特許文献４】特開２００５−９５９９２号公報
【特許文献５】特開２００７−１６０５０５号公報
【発明の概要】
【発明が解決しようとする課題】
【０００４】
ところで、レーザ光のエネルギー密度の大きな範囲は、集光点を中心とした進行方向前後の範囲（例えばレイリー範囲に相当）である。ここで、特許文献１の図５（ｂ）には、砥石の法線方向からレーザ光を照射して、砥石の表面とレンズの距離を短くすることで、砥石の表面におけるレーザ光の集光径を大きくしてドレッシングを行うことが記載されている。
【０００５】
しかしながら、一般に砥石成形において、熱的損傷の少ない鋭利な切刃を得るためにフェムト秒レーザ等の超短パルスレーザが要求され、この超短パルスレーザは透明部材の中で焦点を結んでしまう。そのため、ドレッシングにおいて、成形対象である砥石の表面とレンズとの距離を短くしたとしても、砥石の内部に位置する集光点付近のエネルギー密度が大きくなり、砥石の表面のみならず、砥石の内部を加工してしまう。このことから、単に、成形対象である砥石の表面とレンズとの距離を短くしただけでは、所望の状態にドレッシングを行うことはできない。
【０００６】
本発明は、このような事情に鑑みてなされたものであり、被成形工具に対してレーザ光によりドレッシングおよびツルーイングを確実に行うことができるレーザ成形装置を提供することを目的とする。
【課題を解決するための手段】
【０００７】
（請求項１）本手段に係るレーザ成形装置は、砥粒と前記砥粒を結合する結合剤とを備える被成形工具に対して、レーザ光によりツルーイングおよびドレッシングを行うレーザ成形装置であって、前記砥粒のレーザ加工閾値は、前記結合剤のレーザ加工閾値より大きく、前記レーザ成形装置は、前記砥粒および前記結合剤をアブレーション加工可能なツルーイング用の第一レーザ光と、前記結合剤をアブレーション加工可能であって前記砥粒を加工不能なドレッシング用の第二レーザ光とを照射し、前記第一レーザ光および前記第二レーザ光は、前記被成形工具の表面の接面に対して角度を有する方向から照射され、前記第一レーザ光による集光点のエネルギー密度は、前記第二レーザ光による集光点のエネルギー密度より大きく設定され、前記第一レーザ光のレイリー範囲に含まれる前記被成形工具の表面からの深さは、前記第二レーザ光のレイリー範囲に含まれる前記被成形工具の表面からの深さより浅く設定される。
【０００８】
ここで、ツルーイングは、第一レーザ光における集光点を中心とした進行方向前後の所定範囲によって行われる。また、ドレッシングは、第二レーザ光における集光点を中心とした進行方向前後の所定範囲によって行われる。そして、砥粒のレーザ加工閾値は、結合剤のレーザ加工閾値より大きい。さらに、第一レーザ光による集光点のエネルギー密度は、第二レーザ光による集光点のエネルギー密度より大きく設定される。これらによって、第一レーザ光が、砥粒および結合剤を加工可能であって、第二レーザ光が、結合剤を加工可能であるが砥粒を加工不能とすることができる。
【０００９】
さらに、第一レーザ光および第二レーザ光は、被成形工具の表面の接面に対して角度を有する方向から照射されるため、被成形工具の表面から内部へ進入する。つまり、ツルーイングは、第一レーザ光による加工可能な範囲のうち被成形工具の表面からの深さに応じた分だけ加工される。また、ドレッシングは、第二レーザ光による加工可能な範囲のうち被成形工具の表面からの深さに応じた分だけ加工される。
【００１０】
そして、第一レーザ光のレイリー範囲に含まれる被成形工具の表面からの深さは、第二レーザ光のレイリー範囲に含まれる被成形工具の表面からの深さより浅く設定される。つまり、第一レーザ光により加工される被成形工具の深さが、第二レーザ光により加工される被成形工具の深さより浅くなる。換言すると、第一レーザ光によるツルーイングの加工深さは、第二レーザ光によるドレッシングの加工深さより浅い。従って、ツルーイングにおいて、表面側に存在する砥粒および結合剤を加工することで、被成形工具を所望の形状に成形できる。さらに、ドレッシングにおいて、表面から深い位置に存在する結合剤を加工することで、表面側に存在する砥粒を露出させることができる。
さらに、ツルーイングおよびドレッシングは、アブレーション加工であるため、被成形工具に対する熱影響が少ない。従って、高い加工精度を得ることができる。
【００１１】
（請求項２）また、好ましくは、前記第一レーザ光のレイリー範囲の長さが前記第二レーザ光のレイリー範囲の長さより短く設定されることにより、前記第一レーザ光のレイリー範囲に含まれる前記被成形工具の表面からの深さが、前記第二レーザ光のレイリー範囲に含まれる前記被成形工具の表面からの深さより浅く設定される。
このように、レイリー範囲の長さの異なるレーザ光を用いることで、ツルーイングおよびドレッシングを確実に行うことができる。
【００１２】
（請求項３）また、好ましくは、前記第一レーザ光の集光点および前記第二レーザ光の集光点は、前記被成形工具の表面に位置するように設定される。レイリー範囲の長さの異なるレーザ光を用いる場合に、それぞれのレーザ光の集光点を被成形工具の表面に位置させることで、ツルーイングおよびドレッシングによる加工深さをレイリー範囲の長さに応じた深さとすることができる。従って、ツルーイングおよびドレッシングにおいて、確実に、所望の状態に加工できる。
【００１３】
（請求項４）また、好ましくは、前記第一レーザ光および前記第二レーザ光は、前記被成形工具の表面の法線方向から照射される。これにより、ツルーイングおよびドレッシングにおいて、加工深さを容易に設定できる。
【００１４】
（請求項５）また、好ましくは、前記被成形工具は、前記第一レーザ光および前記第二レーザ光を透過する。そして、第一レーザ光および第二レーザ光の集光点付近において、最もエネルギー密度が高くなり、被成形工具において各レーザ光の集光点付近の位置が加工深さにとって重要となる。
【００１５】
（請求項６）また、好ましくは、前記レーザ成形装置は、１つの光源と、前記光源から出力されたレーザ光を分岐して、前記第一レーザ光と前記第二レーザ光とが干渉しないように前記第一レーザ光および前記第二レーザ光を前記被成形工具に対して同時に照射するレーザ光分岐装置と、を備える。
【００１６】
１つの光源を用いる場合であって、第一レーザ光と第二レーザ光とを同時に照射する場合に、両者が干渉しないようにすることで、確実にツルーイングおよびドレッシングを行うことができる。
【図面の簡単な説明】
【００１７】
【図１Ａ】第一実施形態において、第一レーザ光によってツルーイングを行う場合の図である。
【図１Ｂ】第一実施形態において、第二レーザ光によってドレッシングを行う場合の図である。
【図２Ａ】図１Ａの第一レーザ光の詳細を示す図である。
【図２Ｂ】図１Ｂの第二レーザ光の詳細を示す図である。
【図３】第二実施形態において、他の第一レーザ光によってツルーイングを行う場合の図である。
【図４】第三実施形態において、同一光源から第一レーザ光および第二レーザ光を照射するシステム図である。
【発明を実施するための形態】
【００１８】
＜第一実施形態＞
本実施形態のレーザ成形装置は、被成形工具１０に対して、レーザ光によりツルーイングおよびドレッシングを行う。つまり、レーザ成形装置は、ツルーイング用の第一レーザ光２１（図１Ａに示す）とドレッシング用の第二レーザ光３１（図１Ｂに示す）を照射可能である。
【００１９】
被成形工具１０は、工作物を研削するための円盤状の砥石車、または、砥石車を成形するための円盤状のツルアである。その他に、被成形工具１０は、円盤状に限られず、任意の形状のものとすることができる。被成形工具１０は、図１Ａおよび図１Ｂに示すように、複数の砥粒１１、１１、・・・と、複数の砥粒１１、１１、・・・を結合する結合剤１２を備える。ここで、ツルーイングは、被成形工具１０の表面を成形することであり、ドレッシングは、被成形工具１０の表面の目立てを行うことである。
【００２０】
ここで、砥粒１１のレーザ加工閾値は、結合剤１２のレーザ加工閾値より大きくなるように、砥粒１１および結合剤１２の材料が選定される。レーザ加工閾値とは、レーザ光により対象物が加工されるエネルギー密度である。つまり、砥粒１１のレーザ加工閾値より大きなエネルギー密度のレーザ光を照射する場合には、砥粒１１および結合剤１２が加工される。一方、砥粒１１のレーザ加工閾値より小さく且つ結合剤１２のレーザ加工閾値以上のエネルギー密度のレーザ光を照射する場合には、砥粒１１は加工されず、結合剤１２のみが加工される。
【００２１】
また、砥粒１１および結合剤１２は、レーザ光の少なくとも一部を透過させる材料によって形成される。つまり、レーザ光の集光点が被成形工具１０の内部に位置する場合であっても、集光点付近のエネルギー密度が最も高くなる。そして、被成形工具１０においてレーザ光の集光点付近の位置が加工深さにとって重要となる。
【００２２】
（ツルーイング）
ツルーイングは、図１Ａおよび図２Ａに示すように、第一レーザ光２１により行う。ツルーイングは、砥粒１１および結合剤１２に対してレーザ加工を行うことで、被成形工具１０の表面を成形する。
【００２３】
第一レーザ光２１は、レーザ成形装置を構成する第一レンズ２２によって被成形工具１０の表面に照射され、被成形工具１０の表面を集光点２３とする。第一レーザ光２１は、被成形工具１０に対してアブレーション加工（非熱加工）が可能な超短パルスレーザ光である。例えば、第一レーザ光２１は、フェムト秒レーザまたはピコ秒レーザである。ツルーイングは、アブレーション加工であるため、被成形工具１０に対する熱影響が少ない。従って、高い加工精度を得ることができる。
【００２４】
さらに、第一レーザ光２１のレイリー範囲の長さは、ｂ１である。第一レーザ光２１のレイリー範囲の長さｂ１は、式（１）のように表される。レイリー範囲とは、第一レーザ光２１において、集光点２３の直径（集光ビーム径とも言う）ｄ１の√２倍に広がるまでの範囲である。式（１）において、ω１は、集光点２３における第一レーザ光２１の半径（集光ビーム半径とも言う）であり、λ１は、波長であり、Ｍ２は、エムスクエアである。また、集光ビーム径ｄ１は、式（２）のように表される。式（２）において、ｆ１は、焦点距離であり、Ｄ１は、入射ビーム径である。
【００２５】
【数１】
2015098041.tif 000003
【００２６】
【数２】
2015098041.tif 000004
【００２７】
さらに、第一レーザ光２１による集光点２３のエネルギー密度は、砥粒１１のレーザ加工閾値および結合剤１２のレーザ加工閾値より大きい。従って、第一レーザ光２１の集光点２３付近（レイリー範囲に含まれる範囲）では、砥粒１１および結合剤１２が加工される。
【００２８】
そして、本実施形態においては、第一レーザ光２１は、被成形工具１０の表面の法線方向（接面に対して直角方向）から照射される。つまり、第一レーザ光２１は、被成形工具１０の表面から内部へ進入する。さらに、被成形工具１０は、第一レーザ光２１の少なくとも一部を透過する。従って、第一レーザ光２１による被成形工具１０の表面からの加工深さｔ１は、第一レーザ光２１のレイリー範囲の長さｂ１に対して相関を有する深さとなる。つまり、ツルーイングは、第一レーザ光２１による加工可能な範囲のうち被成形工具１０の表面からの深さｔ１に応じた分だけ加工される。図１Ａは、被成形工具１０のうち第一レーザ光２１のレイリー範囲に含まれる部分が、加工されるものとして図示する。
【００２９】
（ドレッシング）
ドレッシングは、図１Ｂおよび図２Ｂに示すように、第二レーザ光３１により行う。ドレッシングは、砥粒１１を加工せずに結合剤１２のみをレーザ加工することで、被成形工具１０の表面の目立てを行う。つまり、ドレッシングは、砥粒１１を結合剤１２から露出させる。
【００３０】
第二レーザ光３１は、レーザ成形装置を構成する第二レンズ３２によって被成形工具１０の表面に照射され、被成形工具１０の表面を集光点３３とする。第二レーザ光３１は、第一レーザ光２１と同様に、被成形工具１０に対してアブレーション加工（非熱加工）が可能な超短パルスレーザ光である。例えば、第二レーザ光３１は、フェムト秒レーザまたはピコ秒レーザである。ドレッシングは、アブレーション加工であるため、被成形工具１０に対する熱影響が少ない。従って、高い加工精度を得ることができる。
【００３１】
さらに、第二レーザ光３１のレイリー範囲の長さは、ｂ２である。第二レーザ光３１のレイリー範囲の長さｂ２は、式（３）のように表される。式（３）において、ω２は、集光点３３における第二レーザ光３１の半径であり、λ２は、波長であり、Ｍ２は、エムスクエアである。また、集光ビーム径ｄ２は、式（４）のように表される。式（４）において、ｆ２は、焦点距離であり、Ｄ２は、入射ビーム径である。
【００３２】
【数３】
2015098041.tif 000005
【００３３】
【数４】
2015098041.tif 000006
【００３４】
さらに、第二レーザ光３１による集光点３３のエネルギー密度は、砥粒１１のレーザ加工閾値より小さく結合剤１２のレーザ加工閾値より大きい。従って、第二レーザ光３１の集光点３３付近（レイリー範囲に含まれる範囲）では、砥粒１１の加工は不能であるが、結合剤１２が加工される。
【００３５】
そして、本実施形態においては、第二レーザ光３１は、被成形工具１０の表面の法線方向（接面に対して直角方向）から照射される。つまり、第二レーザ光３１は、被成形工具１０の表面から内部へ進入する。さらに、被成形工具１０は、第二レーザ光３１の少なくとも一部を透過する。従って、第二レーザ光３１による被成形工具１０の表面からの加工深さｔ２は、第二レーザ光３１のレイリー範囲の長さｂ２に対して相関を有する深さとなる。つまり、ドレッシングは、第二レーザ光３１による加工可能な範囲のうち被成形工具１０の表面からの深さｔ２に応じた分だけ加工される。図１Ｂは、被成形工具１０のうち第二レーザ光３１のレイリー範囲に含まれる部分が、加工されるものとして図示する。
【００３６】
（ツルーイングとドレッシングの対比）
ここで、ツルーイングとドレッシングとを対比する。ツルーイング用の第一レーザ光２１による集光点２３のエネルギー密度は、ドレッシング用の第二レーザ光３１による集光点３３のエネルギー密度より大きく設定されている。具体的には、第一レーザ光２１が砥粒１１および結合剤１２を加工可能なエネルギー密度であるのに対して、第二レーザ光３１が砥粒１１を加工不能であり結合剤１２のみ加工可能なエネルギー密度である。
【００３７】
ツルーイング用の第一レーザ光２１のレイリー範囲の長さｂ１は、ドレッシング用の第二レーザ光３１のレイリー範囲の長さｂ２より短く設定されている。さらに、第一レーザ光２１および第二レーザ光３１は、被成形工具１０の表面の法線方向から照射する。従って、第一レーザ光２１のレイリー範囲に含まれる被成形工具１０の表面からの深さｔ１は、第二レーザ光３１のレイリー範囲に含まれる被成形工具１０の表面からの深さｔ２より浅く設定されることになる。従って、第一レーザ光２１によるツルーイングの加工深さｔ１は、第二レーザ光３１によるドレッシングの加工深さｔ２より浅い。
【００３８】
つまり、第一レーザ光２１によるツルーイングの加工深さｔ１は、図１Ａに示すように、被成形工具１０の表面付近だけとなる。そうすると、ツルーイングにおいて、被成形工具１０の表面側に存在する砥粒１１および結合剤１２が加工されることで、被成形工具１０を所望の形状に成形できる。
【００３９】
一方、第二レーザ光３１によるドレッシングの加工深さｔ２は、図１Ｂに示すように、被成形工具１０の表面から深い位置まで到達する。従って、図１Ｂに示すように、ドレッシングにおいて、被成形工具１０の表面から深い位置に存在する結合剤１２のみが加工されることで、結合剤１２が加工された領域に存在する砥粒１１が表面に露出する。
【００４０】
上記のように、レイリー範囲の長さｂ１、ｂ２の異なる第一、第二レーザ光２１、３１を用いることで、ツルーイングおよびドレッシングを確実に行うことができる。ここで、上記において、第一レーザ光２１の集光点２３および第二レーザ光３１の集光点３３は、被成形工具１０の表面に位置するように設定されている。レイリー範囲の長さｂ１、ｂ２の異なる第一、第二レーザ光２１、３１を用いる場合に、第一、第二レーザ光２１、３１の集光点２３、３３のそれぞれを被成形工具１０の表面に位置させることで、ツルーイングおよびドレッシングによる加工深さｔ１、ｔ２をレイリー範囲の長さｂ１、ｂ２に応じた深さとすることができる。従って、ツルーイングおよびドレッシングにおいて、確実に、所望の状態に加工できる。
【００４１】
さらに、本実施形態においては、第一レーザ光２１および第二レーザ光３１は、被成形工具１０の表面の法線方向から照射される。この場合、ツルーイングの加工深さｔ１は、第一レーザ光２１のレイリー範囲およびエネルギー密度に応じたものとなる。ドレッシングの加工深さｔ２は、第二レーザ光３１のレイリー範囲およびエネルギー密度に応じたものとなる。従って、ツルーイングおよびドレッシングにおいて、加工深さｔ１、ｔ２を容易に設定できる。
【００４２】
＜第二実施形態＞
上記実施形態においては、第一レーザ光２１および第二レーザ光３１は、被成形工具１０の表面の法線方向から照射した。本実施形態においては、図３に示すように、ツルーイング用の第一レーザ光４１は、第一レンズ４２によって被成形工具１０の表面に照射され、被成形工具１０の表面を集光点４３とする。第一レーザ光４１は、被成形工具１０の表面の法線および接面に対して角度を有する方向から照射する。ここでは、図３に示すように、第一レーザ光４１の照射方向は、被成形工具１０の法線から角度θ（０°＜θ＜９０°）を有する方向である。
【００４３】
この場合、第一レーザ光４１のレイリー範囲に含まれる被成形工具１０の表面からの深さｔ３は、第二レーザ光３１（図１Ｂに示す）のレイリー範囲に含まれる被成形工具１０の表面からの深さｔ２より浅く設定される。被成形工具１０のうち第一レーザ光４１のレイリー範囲に含まれる部分が加工され、且つ、第一レーザ光４１の集光点４３が被成形工具１０の表面に位置する場合には、加工深さｔ３は、式（５）に示すようになる。式（５）において、ｂ３は、第一レーザ光４１のレイリー範囲の長さである。
【００４４】
【数５】
2015098041.tif 000007
【００４５】
つまり、ツルーイングの加工深さｔ３は、第一レーザ光４１のレイリー範囲、エネルギー密度および照射角度θに応じたものとなる。
【００４６】
＜変形態様＞
第一、第二実施形態においては、第二レーザ光３１は、被成形工具１０の表面の法線方向から照射するものとしたが、被成形工具１０の表面の接面に対して０°より大きく９０°より小さな角度を有するようにしてもよい。
【００４７】
そして、入射角度によっては、第一レーザ光２１のレイリー範囲の長さｂ１と第二レーザ光３１のレイリー範囲の長さｂ２とが、同一のものを適用することができる。ただし、両者を異なるようにすることで、容易に、所望のツルーイングおよびドレッシングが可能となる。
【００４８】
＜第三実施形態＞
次に、同一光源を用いて第一レーザ光２１および第二レーザ光３１を照射するレーザ成形装置１００について説明する。レーザ成形装置１００は、図４に示すように、１つの光源１０１と、光源１０１から出力されたレーザ光を２つに分岐するビームスプリッタ１０２（レーザ光分岐装置）と、分岐された一方のレーザ光の光量を低減させるＮＤフィルタ１０３と、ＮＤフィルタ１０３を通過したレーザ光を反射させる反射板１０４と、反射板１０４にて反射されたレーザ光の幅を低減するビーム幅変更器１０５と、レンズ１０６とを備える。
【００４９】
レンズ１０６は、本実施形態においては、ビームスプリッタ１０２を透過したレーザ光、および、ビーム幅変更器１０５から出力されるレーザ光を入射する。ここで、ビームスプリッタ１０２を透過してレンズ１０６から照射されるレーザ光が、第一レーザ光２１であり、ビーム幅変更器１０５から出力されてレンズ１０６から照射されるレーザ光が、第二レーザ光３１である。第一レーザ光２１および第二レーザ光３１は、上記実施形態にて説明したとおりである。このように、１つの光源１０１を用いて、第一レーザ光２１および第二レーザ光３１を被成形工具１０の表面に照射することができる。
【００５０】
ここで、第一レーザ光２１と第二レーザ光３１とを同時に照射する場合には、第一レーザ光２１と第二レーザ光３１とが干渉しないようにする。仮に干渉すると、所望のレーザ光を被成形工具１０に照射することができない。つまり、干渉しないようにすることで、所望のツルーイングおよびドレッシングが可能となる。
【００５１】
干渉しないようにする第一手段は、第一レーザ光２１と第二レーザ光３１との光路差を設けて、当該光路差をコヒーレント長より長く設定する。第二手段は、第一レーザ光２１の集光点２３と第二レーザ光３１の集光点３３とを異なる位置とし、集光点２３、３３の離間距離をレイリー範囲の長さの長い第二レーザ光３１の集光ビーム径ｄ２の３倍以上とする。
【００５２】
なお、上記実施形態においては、光源１０１から出力されるレーザ光をビームスプリッタ１０２によって分岐したが、回折格子を用いて分岐することもできる。
【符号の説明】
【００５３】
１０：被成形工具、  １１：砥粒、  １２：結合剤、  ２１：第一レーザ光、  ２２：第一レンズ、  ２３：第一レーザ光２１の集光点、  ３１：第二レーザ光、  ３２：第二レンズ、  ３３：第二レーザ光３１の集光点、  ４１：第一レーザ光、  ４２：第一レンズ、  ４３：第一レーザ光４１の集光点、  １００：レーザ成形装置、  １０１：光源、  １０２：ビームスプリッタ、  １０３：フィルタ、  １０４：反射板、  １０５：ビーム幅変更器、  １０６：レンズ、  ｄ１：第一レーザ光２１の集光ビーム径、  ｄ２：第二レーザ光３１の集光ビーム径、  θ：照射角度
【図１Ａ】
2015098041.tif 000008
【図１Ｂ】
2015098041.tif 000009
【図２Ａ】
2015098041.tif 000010
【図２Ｂ】
2015098041.tif 000011
【図３】
2015098041.tif 000012
【図４】
2015098041.tif 000013